(57)【特許請求の範囲】
【請求項１】
無機酸化物担体（ただし、ホスフェートを含有する担体を除く）上に吸着された化合物のビス（シクロペンタジエニル）−クロム−ＩＩ
0003776929.tif 000005
〔式中、シクロペンタジエニル環はＣ1−Ｃ6アルキル、Ｃ6−Ｃ15アリールまたはその双方を有していてよい〕を用いてアルク−１−エンを重合させることにより、ポリアルク−１−エンを製造する方法において、リチウムアルキルもしくはリチウムアリールの金属有機化合物または水素化リチウムと、ビス（シクロペンタジエニル）クロム−ＩＩとをアルク−１−エンの存在下に接触させて重合を行なうことを特徴とする、ポリアルク−１−エンの製造法。
【請求項２】
金属有機化合物としてリチウムアルキルまたはリチウムアリールを使用する、請求項１記載の方法。
【請求項３】
リチウムアルキルとしてｎ−ブチルリチウムを使用する、請求項２記載の方法。
【請求項４】
エチレン、またはエチレンと１種類以上のＣ3〜Ｃ10−アルク−１−エンとの混合物が重合に使用される、請求項１から３までのいずれか１項に記載の方法。
【請求項５】
重合を沈殿重合の方法により行なう、請求項１から４までのいずれか１項に記載の方法。
【発明の詳細な説明】
本発明は、無機酸化物担体上に吸着された化合物のビス（シクロペンタジエニル）−クロム−ＩＩ
0003776929.tif 000002
〔式中、シクロペンタジエニル環は有機基を有していてよい〕を用いてアルク−１−エンを重合させることにより、ポリアルク−１−エン、殊にポリエチレンおよびエチレンとＣ3〜Ｃ10−アルク−１−エンとの共重合体を製造するための改善された方法に関する。
更に、本発明は、前記方法により得ることができる沈殿重合体に関する。
エチレンもしくはエチレンとＣ3〜Ｃ10−アルク−１−エンとの混合物を無機酸化物担持材料、殊に二酸化珪素およびクロモセン（Chromocen）とも呼ばれているビス（シクロペンタジエニル）−クロム−ＩＩからなる担持触媒を用いて重合させることによるポリエチレンならびにエチレンとＣ3〜Ｃ10−アルク−１−エンとの共重合体の製造は、米国特許第３７０９８５３号明細書の記載から公知である。
更に、シランまたはアルキルシランで前処理された前記種類の触媒は、米国特許第３８７９３６８号明細書の記載から公知である。
更に、ドイツ特許出願公開第３６３４５３４号公報には、エチレンおよびエチレンと別のアルク−１−エンを二酸化珪素／三酸化クロム−担持触媒およびリチウムアルキルを用いて重合させることが推奨されている。
しかし、前記方法で使用される触媒は、これが制限されてのみ大工業的方法に適しているという理由で、幅広い分子量分布を有する重合体を生じる（ドイツ特許出願公開第３６３４５３４号公報）かまたは触媒の生産性が比較的に少ないという欠点を有している。
リチウムアルキルもしくはリチウムアリールの金属有機化合物または水素化リチウムとビス（シクロペンタジエニル）クロム−ＩＩとをアルク−１−エン存在下に接触させて重合を行なうことを特徴とする、無機酸化物担体（ただし、ホスフェートを含有する担体を除く）上に吸着された化合物のビス（シクロペンタジエニル）−クロム−ＩＩ
0003776929.tif 000003
〔式中、シクロペンタジエニル環はＣ1−Ｃ6アルキル、Ｃ6−Ｃ15アリールまたはその双方を有していてよい〕を用いてアルク−１−エンを重合させる、ポリアルク−１−エンを製造するための改善された方法が見い出された。
重合触媒の活性成分としては、第１にビス（シクロペンタジエニル）クロム−ＩＩがこれに該当するが、しかし、それと共にシクロペンタジエニル基がＣ1〜Ｃ6−アルキル基および／またはＣ6〜Ｃ15−アリール基を置換分として有するような前記化合物の誘導体もこれに該当する。更に、同様に記載された基で置換されていてもよい縮合環化されたシクロペンタジエニルも適している。
担持材料として、金属酸化物、例えばＳｉ、ＡｌまたはＺｒの酸化物は適当であり、この場合には、二酸化珪素またはアルミニウムおよび珪素の混合酸化物が有利である。この種の担体の製造は、例えばドイツ特許出願公開第３６３４５３４号公報に記載されている。この担体は、吸着されたクロモセンがオレフィンに対してできるだけ高い接触面積を有するようにするために特に約５０〜１０００ｍ2／ｇの高い不活性表面を有している。平均的な孔径は、１〜１００ｎｍの範囲内にある。１つの特に好ましい市販製品は、例えばグレイス（Grace）社のシリカゲル３３２である。
クロモセンでの負荷前に、担体材料は、吸着された水を除去するために活性化されなければならない。このために、該担体材料は、不活性ガス雰囲気中で約１〜３０時間２００〜９００℃に加熱される。
活性成分での担体の負荷については、数多くの技術が記載されている。
即ち、乾燥された担持材料の負荷は、昇華によって行なうことができる。このために、クロモセンおよび担持材料は、不活性雰囲気中で混合され、引続き圧力は、クロモセンが蒸発されかつ担持材料上に吸着される場合には、減少される。
また、担持材料は、クロモセンをまず溶剤に溶解し、かつこの溶液を数時間担持材料上に作用させるようにして製造することもできる。適当な溶剤は、炭化水素、例えばペンタン、ｎ−ヘキサン、シクロヘキサン、ベンゼンおよびキシレンである。溶剤量は、担持材料が完全に湿潤されるような程度に定めることができる。粉末状の生成物が望まれる場合には、溶剤は、懸濁液から除去される。
担持触媒中のクロムの量は、一般に担持材料に対して０．１〜１０重量％である。
本発明方法により製造することができる重合体は、なかんずくポリエチレンならびにエチレンとＣ3〜Ｃ10−、有利にＣ3〜Ｃ6−アルク−１−エンとの共重合体である。それと共に、この方法は、別の定義によるアルク−１−エンの共重合にも適している。
担持触媒の使用量に対するアルク−１−エンの量は、１００〜１００００ｇ／ｇの間、有利に１０００〜２０００００ｇ／ｇの間にある。
本発明による方法の特徴は、アルク−１−エンの重合の際にクロモセン−担持触媒以外に金属水素化物または有機金属化合物が使用されることであり、この場合有機金属化合物の金属は、第１、２及び１３族に属している。
有機金属化合物および金属水素化物は、第１、２及び１３族の金属を含有する。金属としては、リチウムの他にナトリウム、カリウム、ベリリウム、マグネシウム、カルシウム、バリウム、硼素およびアルミニウムがこれに該当する。
有機金属化合物の場合には、金属アルキルおよび金属アリールが有利である。炭化水素基としては、１〜６個の炭素原子を有する脂肪族基ならびに６〜１５個の炭素原子を有する芳香族基がこれに該当する。この場合、特に有利なのは、リチウム化合物、例えばｎ−ブチルリチウム、第二ブチルリチウムおよびフェニルリチウムである。
適当な金属水素化物は、例えばナトリウム水素化物およびカルシウム水素化物、混合された水素化物、例えば水素化リチウムアルミニウムおよび硼水素化ナトリウムならびに硼化水素である。
本発明による使用すべき金属オルガニルまたは金属水素化物とクロモセン触媒との量比は、クロム１モル当たり金属特に０．１〜１００当量、特に有利に１〜２０当量である。この量比を全重合過程の間に金属オルガニルまたは金属水素化物の相応する添加によって維持することは、好ましい。
この場合には、処理技術的に常法と同様に、例えば“ウルマンス・エンツィクロペディー・デア・テヒニッヒェン・ヒェミー（Ullmanns Encyklopaedie der technischen Chemie）”、第１９巻、第４版の記載と同様に行なうことができる。
有利なのは、単量体が溶解されないのではなく、重合体が溶解されないような溶剤中での沈殿重合である。適当な溶剤は、殊に脂肪族炭化水素、例えばなかんずくＣ4〜Ｃ10−アルカンである。
反応器の壁面での被膜の形成を阻止するために、常用の静電防止剤を使用することができる。これは、例えばクロム−アルキルサリチレート、スルホン酸基を有する琥珀酸ジオクチルエステルまたは琥珀酸ジデシルエステルのカルシウム塩および例えばドイツ特許出願公開第２３０２９６２号公報の記載されているようなエチレンイミンと不飽和カルボン酸とのイオノマーの共重合体からなる混合物である。
ｎ−ブチルリチウムの存在での沈殿重合の場合には、重合体は、溶剤の除去後に予想外にも例えば米国特許第３７０９８５３号明細書に記載の公知方法により得られる沈殿重合体よりも高い嵩密度を有する微粒子の形で得ることができる。この重合体は、後造粒なしに成形部材の製造に使用することができる利点を有している。
本発明による方法は、一般に特に高い生産性、即ち重合体の一定量の製造には、従来よりも少ない触媒で済むという利点を提供する。このことは、本発明により使用すべき添加剤がＨ−活性または酸化作用を有する不純物を捕集し、それによって敏感な触媒を保護することに基づいているものと思われる。
実施例
Ａ．連続的重合のための担持触媒の製造
ｎ−ヘプタン５００ｍｌ中のビス（シクロペンタジエニル）クロム−ＩＩ  ３．５ｇの溶液に上記の担持材料１００ｇを懸濁させた。この懸濁液を８時間撹拌し、引続きそのまま使用した。
ビス（シクロペンタジエニル）クロム−ＩＩの２倍量で負荷されたもう１つの担持触媒を、上記方法を行なったが、しかし、ｎ−ヘプタン５００ｍｌ中のビス（シクロペンタジエニル）クロム−ＩＩ  ７．０ｇの溶液を使用することにより得た。
Ｂ．非連続的重合のための担持触媒の製造
ｎ−ヘプタン２００ｍｌ中のビス（シクロペンタジエニル）クロム−ＩＩ  １．０４ｇの溶液に８００℃で２４時間焼成されたシリカゲル１５ｇ（２０〜４５μｍの粒径、３２０ｍ2／ｇの比表面積および１．７５ｃｍ3／ｇの孔容積を有するＧｒａｃｅ社のＳＧ３３２）を懸濁させた。室温で２時間の撹拌後、担持材料を濾別し、ｎ−ヘプタンで洗浄し、かつ室温で真空中で乾燥させてさらさらした粉末に変えた。
実施例１（本発明による）
連続的重合
閉鎖された循環路を有する２００リットルのループ状反応器中で、溶剤としてのイソブタン中で連続的にエチレンを８８℃の温度および４０バールの圧力で重合させ、この場合全試験時間の間１８容量％のエチレン濃度はそのまま維持された。前記反応器中に付加的にそれぞれ一定量の水素１５  1／ｈおよび静電防止剤０．１４ｇ／ｈを導入した。該反応器中でクロム１重量％で負荷されたクロモセン／ＳｉＯ2−担持触媒２．８ｇ／ｈ（Ｃｒ  ０．５・１０-3モル／ｈに相当する）およびｎ−ブチルリチウム０．１ｇ／ｈ（１．５・１０-3モル／ｈ）の添加量が一定である場合には、ポリエチレン１９ｋｇ／ｈが得られ、このことは、触媒１ｇに対してポリエチレン６８００ｇの生産性に相当する。得られたポリエチレンは、４４０ｇ／ｌの嵩密度を有していた（ＤＩＮ  ５３４６８により測定した）。
実施例１Ｖ／１（比較のため）
この試験は、クロム１重量％で負荷されたクロモセン／ＳｉＯ2−担持触媒の添加量を５．６ｇ／ｈ（Ｃｒ  １．１・１０-3モル／ｈに相当する）に高め、ｎ−ブチルリチウムは添加しなかった点で実施例１と区別される。ポリエチレン１４ｋｇ／ｈが得られ、このことは、触媒１ｇに対してポリエチレン２５００ｇの生産性に相当した。得られたポリエチレンは、３６０ｇ／ｌの嵩密度を有していた（ＤＩＮ  ５３４６８により測定した）。
実施例１Ｖ／２（比較のため）
この試験は、クロモセン／ＳｉＯ2−担持触媒が２倍量のクロム（クロム２重量％）で負荷されており、ｎ−ブチルリチウムは添加しなかった点で実施例１と区別される。ポリエチレン２３ｋｇ／ｈが得られ、このことは、触媒１ｇに対してポリエチレン６６００ｇの生産性に相当した。得られたポリエチレンは、３７５ｇ／ｌの嵩密度を有していた（ＤＩＮ  ５３４６８により測定した）。
実施例２〜５
非連続的重合（本発明による）
１リットルのオートクレーブ中に、アルゴン雰囲気下にアルゴンで洗浄された無水ヘプタン４００ｍｌを装入し、かつヘプタン中のブチルリチウムの１モルの溶液を添加した。その後に、７０℃で水素０．２バールおよびエチレン３０バールを３０バールの全体圧力に圧縮し、引続きクロモセン／ＳｉＯ2−担持触媒１００ｍｇ（Ｃｒ  ３．８・１０-2モル）をオートクレーブ中に搬入させ、こうしてエチレンの重合を直ちに開始させた。７０℃の一定温度の場合、圧力を３０バールに９０分間そのまま維持し、その後に重合をオートクレーブの放圧によって中断させ、ヘプタンを生成された懸濁液から蒸発させた。
この試験を実施例２〜５の場合には異なる分圧の水素および異なる量のブチルリチウムならびにブチルリチウムの代わりのアルミニウムトリエチル（ＡＴＥ）を用いて変法で行なった（第１表参照）。
これらの試験の結果は、表から知ることができる。
0003776929.tif 000004